Brevet FR2828879A1 — publié le 20030228

la pompe de recyclage Tube en métal précieux pour l'écoulement d'un bain de verre fondu La présente invention concerne un tube en métal précieux pour l'écoulement d'un bain de verre fondu. L' invention concerne également un procédé de transtert d'un bain de verre fondu. La séparation de l'eau présente dans un bain de verre fondu est à l'origine de la formation d'hydrogène et d'oxygène gazeux. Le gaz hydrogène migre vers l'extérieur à travers le tube en métal précieux, lorsque la pression partielle de l'hydrogène à l'extérieur du bain est inférieure à la pression à l'intérieur du bain. Un déséquilibre appara^t alors à l'intérieur de l'enceinte du fait du dép art de l'hydrogène, déséquilibre qui entrane la formation de bulles d'oxygène dans le bain. Le produit final obtenu présente alors des bulles non souhaitables. Par la demande de brevet WO 98/18731, on conna^t un procédé permettant d'éviter la formation de bulles d'oxygène lors de l'écoulement d'un bain de verre fondu. Pour cela on applique une surpression d'hydrogène au niveau de la face opposée à la face en contact avec le verre. Cette surpression d'hydrogène extérieure minimise la diffusion de l'hydrogène à travers le métal précieux. La réaction équilibrée est préservée et la formation de bulles d'oxygène ne peut avoir lieu. Le but de la présente invention est de proposer un dispositif ainsi qu'un procédé pour l'écoulement et le traitement de verre, permettant de minimiser la formation de bulles d'oxygène. Ce but est atteint conformément à l'invention à l' aide d'un tube en métal précieux pour l'écoulement d'un bain de verre fondu conformé en tube à double paroi, dans lequel l'espace intérieur du tube en métal précieux et l'espace intermédiaire, entre le tube intérieur en métal précieux et le tube extérieur en métal précieux, sont remplis de bain de verre fondu. Comme métal précieux on utilise conformément à l'invention du platine ou des alliages de platine. Le tube en métal précieux selon l' invention comporte un évent de ventilation et une purge de fond. L'évent permet d'obtenir un remplissage total de l'espace intermédiaire entre les tubes en métal précieux. La purge de fond inférieur permet d'évacuer l'oxygène qui se forme au niveau du tube extérieur. Le but est également atteint grâce à un procédé pour acheminer sans formation de bulles d'oxygène un bain de verre fondu à l'aide d'un système de gouloites comprenant un tube en métal précieux, le tube en métal précieux étant conformé en tobe à double paroi et l'espace intérieur du tube en métal précieux ainsi que l'espace intermédiaire, entre le tube intérieur en métal précieux et le tube extérieur en métal précieux, étant remplis de bain de verre fondu. Conformément à l'invention, il est prévu d'utiliser le tube en métal précieux pour le transport d'un bain de verre fondu et dans le traitement de verre. I1 est également prévu d'utiliser le tube en métal précieux pour la production de types de verres ne comportant pas d' ions polyvalents. L' invention est décrite dans ce qui suit en faisant rétérence au dessin. 1S La figure 1 unique représente de manière schématique un système de goulotte d'écoulement selon l'invention. La figure montre un système de goulottes d'écoulement qui, dans sa portion horizontale, est formée d'un tube à double paroi (1) en métal précieux. Le flux de verre s'écoule d'un répartiteur ou d'une cuve de travail à travers une pierre de coulée (2) dans le tube à double paroi (1) en métal précieux. L'espace intérieur du tube à double paroi (1) en métal précieux ainsi que l'espace intermédiaire entre le tube intérieur (la) en métal précieux et le tube extérieur (lb) en métal précieux sont remplis de verre en fusion. Le bain de verre fondu entre dans l'espace intermédiaire au niveau de l'entrce (3) du tube. Un remplissage total de l'espace intérieur (1) devant étre assuré, la portion horizontale du tube est pourvue d'un évent de ventilation (4). Le bain de verre fondu s'écoule librement dans la partie intérieure du tobe à double paroi (1) en métal précieux jusqu'au pot d'étirage (S). Le bain de verre fondu s'écoule par l'orifice de sortie (6). Les bulles d'oxygène qui se forment au niveau du tube extérieur en métal précieux, par exemple à l' emplacement (10), peuvent eke évacuces à travers une purge de fond (7). L'ensemble du tube à double paroi (1) en métal précieux est chauffé par un circuit de chauffage (8) électrique. Les tubes extérieur et intérieur (la, lb) en métal précieux sont reliés entre eux par des éléments entretoises (9). La réaction non équilibrée selon la formule (1) est obtenue lorsque les pressions partielles d'hydrogène au niveau des deux faces du tube en métal précieux (1) sont différentes. Lorsque la pression partielle d'hydrogène à l'extérieur du bain de verre fondu est inférieure à la pression partielle dans le bain de verre, l'hydrogène diffuse à travers le tube en platine. Un déséquilibre selon la formule [1] appara^t alors dans le bain de verre fondu. Ce déséquilibre entrâîne la formation de bulles d'oxygène dans le bain. Le produit obtenu présente alors de bulles non souhaitables. Conformément à l' invention, il se déroule une réaction équilibrée selon la formule [2] dans l'espace intérieur du tube à double paroi (1) en métal précieux. Le verre présent entre les tubes en métal précieux (la, lb) empêche la diffusion de l'hydrogène à travers le tube intérieur (la) en métal précieux. Un équilibre est maintenu lors de la dissociation de l'eau étant donné que sur les deux faces du tube intérieur (1) en métal précieux les pressions partielles d'hydrogène sont identiques. De ce fait, il n'y a pas formation de bulles d'oxygène. H2O 1/2 O2 + H2 [1] H20 1/2 O2 + H2 [2] REVENDICATIONS 1. Tube en métal précieux pour l'écoulement d'un bain de verre fondu conformé en tube à double paroi (1), caractérisé en ce que l'espace intérieur du tube en métal précieux (1) ainsi que l'espace intermédiaire entre le tube intérieur (la) en métal précieux et le tube extérieur (lb) en métal précieux sont remplis de bain de verre fondu. 2. Tube en métal précieux selon la revendication 1, caractérisé en ce que le tube en métal précieux comporte un évent de ventilation (4). 3. Tube en métal précieux selon la revendication 1 ou 2, caractérisé en ce que le tube en métal précieux comporte une purge de fond (7). 4. Procédé pour acheminer un bain de verre fondu à travers un système de goulottes, comportant un tube en métal précieux, caractérisé en ce que le tube en métal précieux est conformé en tube à double paroi (1) et en ce que l'espace intérieur du tube en métal précieux (1) ainsi que l'espace intermédiaire entre le tube intérieur (la) en métal précieux et le tube extérieur (lb) en métal précieux sont remplis de bain de verre fondu. 5. Utilisation du tube en métal précieux selon une quelconque des revendications 1 à 3, pour le transport d'un bain de verre fondu ainsi que dans le traitement de verre. 6. Utilisation du tube en métal précieux selon une quelconque des revendications 1 à 3, pour la fabrication de nuances de verres ne comportant pas